СПОСОБ ПОЛУЧЕНИЯ ОКИСЛЕННЫХ ЛИГНИНОВ

1. Способ получения окисленных лигнинов, включающий приведение в контакт
- компонента (i), включающего один или несколько лигнинов,
- компонента (ii), включающего аммиак и/или один или несколько аминокомпонентов и/или их любую соль,
- компонента (iii), включающего один или несколько окислителей.
2. Способ по п. 1, где компонент (i) включает один или несколько крафт-лигнинов, один или несколько натронных лигнинов, один или несколько лигнинов лигносульфонатов, один или несколько органозольвных лигнинов, один или несколько лигнинов из процессов биорафинирования лигноцеллюлозного сырья или их любую смесь.
3. Способ по п. 1 или 2, где компонент (i) включает один или несколько крафт-лигнинов.
4. Способ по любому из предшествующих пп., где компонент (ii) представляет собой аммиак и/или его соль.
5. Способ по любому из предшествующих пп., где компонент (ii) дополнительно включает гидроксид щелочного и/или щелочноземельного металла, такой как гидроксид натрия и/или гидроксид калия.
6. Способ по любому из предшествующих пп., где компонент (iii) включает один или несколько окислителей в форме пероксида водорода, органических или неорганических пероксидов, молекулярного кислорода, озона, галогенсодержащих окислителей или их любой смеси.
7. Способ по любому из предшествующих пп., включающий приведение в контакт компонентов (i), компонента (ii), компонента (iii) и компонента (iv) в форме катализатора окисления такого, как один или несколько катализаторов на основе переходных металлов, таких как катализатор, содержащий железо, такой как сульфат железа, таких как катализаторы, содержащие марганец, палладий, селен, вольфрам.
8. Способ по любому из предшествующих пп., где
- компонент (i) включает один или несколько лигнинов,
- компонент (ii) включает аммиак,
- компонент (iii) включает один ли несколько окислителей в форме пероксида водорода,
причем массовые отношения лигнина, аммиака и пероксида водорода таковы, что количество аммиака составляет 0,01-0,5 массовых частей, такое как 0,1-0,3, такое как 0,15-0,25 массовых частей аммиака относительно сухой массы лигнина, и причем количество пероксида водорода составляет 0,025-1,0 массовую часть, такое как 0,05-0,2 массовых частей, такое как 0,075-0,125 массовых частей пероксида водорода относительно сухой массы лигнина.
9. Способ по любому из предшествующих пп., включающий стадии
- стадию предоставления компонента (i) в форме водного раствора и/или дисперсии одного или нескольких лигнинов, причем содержание лигнина в водном растворе составляет 1-50 мас.%, такое как 5-25 мас.%, такое как 15-22 мас.%, такое как 18-20 мас.% относительно общей массы водного раствора;
- стадию регулирования рН путем добавления компонента (ii), включающего водный раствор аммиака, один или несколько аминокомпонентов и/или их любые соли;
- стадию окисления путем добавления компонента (iii), включающего окислитель.
10. Способ по п. 9, где стадию регулирования рН выполняют таким образом, что реакционная смесь имеет pH ≥ 9, такое как ≥ 10, такое как ≥ 10,5.
11. Способ по любому из пп. 9-10, где во время стадии окисления температуре позволяют подниматься до превышающей 35°C и затем регулируют в интервале 35 - 150°C, например, 40 - 90°C, например, 45 - 80°C.
12. Способ по любому из пп. 9-11, где стадию окисления выполняют за время от 1 секунды до 48 часов, например, от 10 секунд до 36 часов, например, от 1 минуты до 24 часов, например, от 2- до 5 часов.
13. Окисленный лигнин, полученный способом по любому из предшествующих пп.
14. Окисленный лигнин по п. 13, имеющий содержание карбоксильных групп 0,05-10 ммоль/г, такое как 0,1-5 ммоль/г, такое как 0,20-1,5 ммоль/г, такое как 0,40-1,2 ммоль/г, такое как 0,45-1,0 ммоль/г, относительно сухой массы компонента (i).
15. Окисленный лигнин по п. 13 или 14, имеющий среднее содержание карбоксильных групп свыше 1,5 групп на макромолекулу компонента (i), такое как больше 2 групп, такое как больше 2,5 групп.
16. Окисленный лигнин по любому из пп. 13-15, включающий лигнин, окисленный с аммиаком (AOL).
17. Применение окисленного лигнина по любому из пп. 13-16 в качестве компонента композиции связующего, такой как водная композиция связующего для минеральных волокон.